5
6
Смеси азоторганических соединений, содержащих ароматические C-C-циклы, как жидкий органический носитель водорода и водородный цикл на его основе
5
6
MIXTURES OF ORGANIC NITROGEN COMPOUNDS CONTAINING AROMATIC C-C CYCLES AS LIQUID ORGANIC CARRIER OF HYDROGEN AND HYDROGEN CYCLE BASED ON IT

Изобретение относится к области водородной энергетики, металлорганической химии и катализа, в частности к разработке химических систем, способных циклично аккумулировать и высвобождать водород в каталитических процессах гидрирования-дегидрирования, для автономных энергетических систем, включая наземные и водные средства транспорта, стационарных объектов наземного базирования, других устройств, оснащенных водородными двигателями, а также при создании жидких органических носителей водорода (ЖОНВ).
Существуют различные подходы к хранению водорода, например, в компримированном состоянии при высоком давлении, в жидком виде, физически адсорбированном пористыми материалами состоянии, в форме гидридов металлов и химических гидридов. Использование сжатого водорода вызывает опасения по поводу безопасности и стоимости. Криогенный водород имеет высокую плотность и приемлем при хранении в больших хранилищах. Однако для использования энергии транспортом существенны затраты на сжижение, есть проблемы с последующим испарением. Гидриды металлов имеют недостатки в области термодинамики реакции, малую скорость реакции или низкую емкость по водороду.
Жидкие органические носители водорода являются одними из перспективных аккумуляторов этого энергоносителя, способны накапливать 5-8 мас. % водорода, участвуют в обратимых реакциях гидрирования-дегидрирования при умеренных температурах, используемые гетерогенные катализаторы хорошо изучены, относительно недороги и имеют длительный рабочий цикл.
Предметом настоящего изобретения является способ применения смесей, содержащих, по крайней мере, одно соединение, выбранное из ряда: индол, карбазол и, по крайней мере, одно соединение, выбранное из ряда: акридин, пиридин, фенантридин, хинолин в качестве жидкого органического носителя водорода. Перечисленные соединения являются крупнотоннажными и доступными продуктами, получаемыми в процессе коксохимической переработки углей.
Предложен состав жидкой при комнатной температуре смеси, содержащей два или более соединений, выбранных из изомеров бензилтолуола и/или дибензилтолуола в каталитических процессах для связывания водорода и/или его выделения [US 20150266731 A1, "Liquid compounds and method for the use thereof as hydrogen stores", A. Boesmann, P. Wasserscheid, N. Brueckner, J. Dungs. Pub. No.: US 2015/0266731 A1, Pub. Data: Sep 24, 2015]. Недостатком данного жидкого носителя водорода является его невысокая емкость по водороду на единицу массы, т.к. используемые ароматические соединения представляют собой моноциклы, соединенные алкильными цепочками, которые имеют относительно низкую плотность и высокие тепловые эффекты процессов «гидрирования-дегидрирования», что обуславливает необходимость использования разбавленных водородонасыщенной формой соединения потоков сырья для снижения тепловых эффектов в реакторе. Практически это означает потери энергии на перекачку дополнительного объема ЖОНВ, затраты на дополнительный объем реактора для обеспечения необходимой объемной скорости подачи сырья. Как следствие, снижается энергетическая эффективность реализуемого водородного цикла.
Наиболее близким к предлагаемому решению является ЖОНВ, который представляет собой дибензилтолуол – пергидродибензилтолуол [М. Nierman, A. Beckendorff, М. Kaltschmitt, K. Bonhoff. Liquid Organic Hydrogen Carrier (LOHC) - Assessment based on chemical and economic properties // International Journal of Hydrogen Energy.44 (2019). 6631-6654]. В данном случае, как и в случае предлагаемой смеси, гидрируются ароматические фрагменты, входящие в структуру соединений.
Недостатком предлагаемой смеси является высокое давление насыщенных паров, что увеличивает потери носителя водорода в процессе эксплуатации и высокие значения тепловых эффектов гидрирования и дегидрирования, что приводит к росту затрат на разбавление и циркуляцию ненасыщенной формы ЖОНВ насыщенной с целью снижения температурных градиентов в реакторе.
5
6
Техническим результатом настоящего изобретения является использование смеси азоторганических соединений, содержащих ароматическиеС-С-циклы, в качестве жидкого органического носителя водорода, обеспечивающего более высокую энергетическую эффективность реализуемого водородного цикла.
5
6
2
3
Технический результат достигается тем, что жидкий органический носитель водорода представляет собой смесь азоторганических соединений, содержащих ароматические С-С-циклы, способных в присутствии катализаторов присоединять атомы водорода, и имеющую более низкие тепловые эффекты реакций гидрирования-дегидрирования компонентов, причем смеси содержат, по крайней мере, одно соединение, выбранное из ряда: индол, карбазол и, по крайней мере, одно соединение, выбранное из ряда: акридин, пиридин, фенантридин, хинолин. Жидкий органический носитель водорода представляет собой смесь двух или более компонентов, причем для бинарной системы соотношения компонентов выбраны из ряда 25:75% масс., 50:50% масс., 75:25% масс., а для системы из трех компонентов первый компонент взят в количестве не более 30% масс., второй компонент взят в количестве не более 30% масс, третий компонент-остальное до 100% масс. Водородный цикл, реализуется при связывании водорода при температурах от 110 до 160°С и освобождении водорода при температурах от 320 до 350°С, включает связывание водорода и его высвобождение из жидкого органического носителя водорода, в присутствии гетерогенного катализатора, причем гетерогенный катализатор включает носитель - AlO, и нанесенную на него Pt, содержание платины Pt находится в пределах 0,1 до 2,0% масс, и/или Pd, содержание палладия Pd находится в пределах 0,1 до 2,0% масс., или Ni, содержание никеля Ni находится в пределах 6 до 12% масс.
5
6
2
3
Поставленная задача решается тем, что жидкий органический носитель водорода представляет собой смесь азоторганических соединений, содержащих ароматические С-С-циклы; водородный цикл, включающий связывание водорода и его высвобождение из жидкого органического носителя водорода, в присутствии гетерогенного катализатора, причем гетерогенный катализатор включает носитель - AlO и нанесенный на него активный металл, выбранный из ряда Pt, Pd, их смеси, или Ni.
Предлагаемые результаты можно реализовать при проведении реакции в проточном реакторе. Можно рассчитать поглощение водорода исходя из содержания ароматических углеводородов в исходном сырье и в продукте гидрирования, однако в данном случае на входе в реактор и выходе из сепаратора стоят детекторы mass-flow, которые позволяют по разнице непосредственно определить выделение или поглощение водорода.
2
3
Гетерогенный катализатор включает носитель -AlO и нанесенный на него активный металл, выбранный из ряда Pt и/или Pd в количестве от 0,1 до 2,0% масс, или Ni в количестве 6-12% масс.
-1
Эксперименты по гидрированию-дегидрированию смеси проводились на лабораторной проточной установке. Загрузка катализатора - 2 г, катализаторы активировались нагреванием в токе водорода до 500°С, и выдержкой при этой температуре в течение 1 часа. Гидрирование проводилось при 4,0 МПа, при температуре 110-160°С и ОСПС=4 ч, дегидрирование при давлении 0,1 МПа и температуре 320-350°С.
3
2
3
Катализаторы, содержащие платину и/или палладий, готовили адсорбционной пропиткой носителя из водных растворов в присутствии конкурента (уксусной кислоты) в количестве 0,4-0,6 мл ледяной СНСООН на 10 мл пропиточного раствора. Объем пропиточного раствора был постоянным и составлял 10 мл. Носитель, предварительно прокаленный γ-AlO, в количестве 5 г, заливался пропиточным раствором на 24 часа. После стадии сорбции пропиточный раствор сливался с готового катализатора. Никель наносили на поверхность носителя из водного раствора гексагидрата нитрата никеля по влагоемкости. Катализаторы сушили при 80, 100 и 110°С. Активация (восстановление) катализатора по описанной выше программе проводилась непосредственно в реакторе.
Состав катализаторов и результаты гидрирования-дегидрирования в объемах поглощенного и выделенного водорода, а так же тепловой эффект реакции для исследованных систем приведены в таблице 1.
ПРИМЕРЫ
Пример 1.
2
3
2
2
2
Смесь индол/акридин (25:75 по массе) в присутствии катализатора 12,0% масс. Ni/AlO гидрировали при температуре 160°С. По результатам проведенного процесса было поглощено 2,49 г Н на 100 г ЖОНВ. Гидрированный ЖОНВ был подвергнут дегидрированию на этом же катализаторе при температуре 340°С, при этом выделилось 7,35 г Н на 100 г ЖОНВ. Тепловой эффект реакции составил -62,5 кДж/моль Н.
Пример 2.
2
3
2
2
2
Смесь индол/акридин (50:50 по массе) в присутствии катализатора 0,1/2,0% масс. Pt-Pd/AlO гидрировали при температуре 150°С. По результатам проведенного процесса было поглощено 2,38 г Н на 100 г ЖОНВ. Гидрированный ЖОНВ был подвергнут дегидрированию на этом же катализаторе при температуре 320°С, при этом выделилось 7,12 г Н на 100 г, ЖОНВ. Тепловой эффект реакции составил -60,0 кДж/моль Н.
Пример 3.
2
3
2
2
2
Смесь индол/акридин (75:25 по массе) в присутствии катализатора 0,1% масс. Pd/AlO гидрировали при температуре 160°С. По результатам проведенного процесса было поглощено 2,32 г Н на 100 г ЖОНВ. Гидрированный ЖОНВ был подвергнут дегидрированию на этом же катализаторе при температуре 330°С, при этом выделилось 6,91 г Н на 100 г ЖОНВ. Тепловой эффект реакции составил -57,3 кДж/моль Н.
Пример 4.
2
3
2
2
2
Смесь индол/пиридин (25:75 по массе) в присутствии катализатора 6,0% масс. Ni/AlO гидрировали при температуре 150°С. По результатам проведенного процесса было поглощено 2,42 г Н на 100 г ЖОНВ. Гидрированный ЖОНВ был подвергнут дегидрированию на этом же катализаторе при температуре 340°С, при этом выделилось 7,32 г Н на 100 г ЖОНВ. Тепловой эффект реакции составил -63,0 кДж/моль Н.
Пример 5.
2
3
2
2
2
Смесь индол/пиридин (50:50 по массе) в присутствии катализатора 0,6% масс. Pt/AlO гидрировали при температуре 160°С. По результатам проведенного процесса было поглощено 2,34 г Н на 100 г ЖОНВ. Гидрированный ЖОНВ был подвергнут дегидрированию на этом же катализаторе при температуре 350°С, при этом выделилось 7,00 г Н на 100 г ЖОНВ. Тепловой эффект реакции составил -60,3 кДж/моль Н.
Пример 6.
2
3
2
2
2
Смесь индол/пиридин (75:25 по массе) в присутствии катализатора 0,4% масс. Pd/AlOгидрировали при температуре 110°С. По результатам проведенного процесса было поглощено 2,30 г Н на 100 г ЖОНВ. Гидрированный ЖОНВ был подвергнут дегидрированию на этом же катализаторе при температуре 330°С, при этом выделилось 6,90 г Н на 100 г ЖОНВ. Тепловой эффект реакции составил -57,4 кДж/моль Н.
Пример 7.
2
3
2
2
2
Смесь индол/фенантридин (25:75 по массе) в присутствии катализатора 8,0% масс. Ni/AlO гидрировали при температуре 130°С. По результатам проведенного процесса было поглощено 2,46 г Н на 100 г ЖОНВ. Гидрированный ЖОНВ был подвергнут дегидрированию на этом же катализаторе при температуре 350°С, при этом выделилось 7,38 г Н на 100 г ЖОНВ. Тепловой эффект реакции составил -58,9 кДж/моль Н.
Пример 8.
2
3
2
2
2
Смесь индол/фенантридин (50:50 по массе) в присутствии катализатора 1,2% масс. Pt/AlO гидрировали при температуре 150°С. По результатам проведенного процесса было поглощено 2,41 г Н на 100 г ЖОНВ. Гидрированный ЖОНВ был подвергнут дегидрированию на этом же катализаторе при температуре 320°С, при этом выделилось 7,23 г Н на 100 г ЖОНВ. Тепловой эффект реакции составил -57,5 кДж/моль Н.
Пример 9.
2
3
2
2
2
Смесь индол/фенантридин (75:25 по массе) в присутствии катализатора 1,4% масс. Pd/AlO гидрировали при температуре 160°С. По результатам проведенного процесса было поглощено 2,29 г Н на 100 г ЖОНВ. Гидрированный ЖОНВ был подвергнут дегидрированию на этом же катализаторе при температуре 340°С, при этом выделилось 6,93 г Н на 100 г ЖОНВ. Тепловой эффект реакции составил -56,0 кДж/моль Н.
Пример 10.
2
3
2
2
2
Смесь индол/хинолин (25:75 по массе) в присутствии катализатора 10,0% масс. Ni/AlO гидрировали при температуре 110°С. По результатам проведенного процесса было поглощено 2,46 г Н на 100 г ЖОНВ. Гидрированный ЖОНВ был подвергнут дегидрированию на этом же катализаторе при температуре 350°С, при этом выделилось 7,30 г Н на 100 г ЖОНВ. Тепловой эффект реакции составил -60,2 кДж/моль Н.
Пример 11.
2
3
2
2
2
Смесь индол/хинолин (50:50 по массе) в присутствии катализатора 2,0% масс. Pt/AlO гидрировали при температуре 120°С. По результатам проведенного процесса было поглощено 2,37 г Н на 100 г ЖОНВ. Гидрированный ЖОНВ был подвергнут дегидрированию на этом же катализаторе при температуре 330°С, при этом выделилось 7,12 г Н на 100 г ЖОНВ. Тепловой эффект реакции составил -58,4 кДж/моль Н.
Пример 12.
2
3
2
2
2
Смесь индол/хинолин (75:25 по массе) в присутствии катализатора 2,0/0,1% масс. Pt-Pd/AlO гидрировали при температуре 150°С. По результатам проведенного процесса было поглощено 2,32 г Н на 100 г ЖОНВ. Гидрированный ЖОНВ был подвергнут дегидрированию на этом же катализаторе при температуре 320°С, при этом выделилось 6,98 г Н на 100 г ЖОНВ. Тепловой эффект реакции составил -56,5 кДж/моль Н.
Пример 13.
2
3
2
2
2
Смесь индол/карбазол/пиридин (25:25:50 по массе) в присутствии катализатора 12,0% масс. Ni/AlO гидрировали при температуре 160°С. По результатам проведенного процесса было поглощено 2,38 г Н на 100 г ЖОНВ. Гидрированный ЖОНВ был подвергнут дегидрированию на этом же катализаторе при температуре 340°С, при этом выделилось 7,08 г Н на 100 г ЖОНВ. Тепловой эффект реакции составил -59,4 кДж/моль Н.
Пример 14.
2
3
2
2
2
Смесь индол/карбазол/фенантридин (25:25:50 по массе) в присутствии катализатора 0,1% масс. Pt/AlO гидрировали при температуре 150°С. По результатам проведенного процесса было поглощено 2,44 г Н на 100 г ЖОНВ. Гидрированный ЖОНВ был подвергнут дегидрированию на этом же катализаторе при температуре 320°С, при этом выделилось 7,28 г Н на 100 г ЖОНВ. Тепловой эффект реакции составил -56,6 кДж/моль Н.
Пример 15.
2
3
2
2
2
Смесь индол/карбазол/хинолин (25:25:50 по массе) в присутствии катализатора 0,1% масс. Pd/AlO гидрировали при температуре 160°С. По результатам проведенного процесса было поглощено 2,40 г Н на 100 г ЖОНВ. Гидрированный ЖОНВ был подвергнут дегидрированию на этом же катализаторе при температуре 330°С, при этом выделилось 7,19 г Н на 100 г ЖОНВ. Тепловой эффект реакции составил -57,5 кДж/моль Н.
Пример 16.
2
3
2
2
2
Смесь индол/акридин/пиридин (25:25:50 по массе) в присутствии катализатора 1,2% масс. Pt/AlO гидрировали при температуре 150°С. По результатам проведенного процесса было поглощено 2,44 г Н на 100 г ЖОНВ. Гидрированный ЖОНВ был подвергнут дегидрированию на этом же катализаторе при температуре 320°С, при этом выделилось 7,36 г Н на 100 г ЖОНВ. Тепловой эффект реакции составил -62,9 кДж/моль Н.
Пример 17.
2
3
2
2
2
Смесь индол/акридин/фенантридин (25:25:50 по массе) в присутствии катализатора 1,4% масс. Pd/AlO гидрировали при температуре 160°С. По результатам проведенного процесса было поглощено 2,47 г Н на 100 г ЖОНВ. Гидрированный ЖОНВ был подвергнут дегидрированию на этом же катализаторе при температуре 340°С, при этом выделилось 7,41 г Н на 100 г ЖОНВ. Тепловой эффект реакции составил -60,1 кДж/моль Н.
Пример 18.
2
3
2
2
2
Смесь индол/акридин/хинолин (25:25:50 по массе) в присутствии катализатора 10,0% масс. Ni/AlO гидрировали при температуре 110°С. По результатам проведенного процесса было поглощено 2,44 г Н на 100 г ЖОНВ. Гидрированный ЖОНВ был подвергнут дегидрированию на этом же катализаторе при температуре 350°С, при этом выделилось 7,31 г Н на 100 г ЖОНВ. Тепловой эффект реакции составил -61,0 кДж/моль Н.
Пример 19.
2
3
2
2
2
Смесь индол/пиридин/фенантридин (25:25:50 по массе) в присутствии катализатора 2,0/2,0% масс. Pt-Pd/AlO гидрировали при температуре 120°С. По результатам проведенного процесса было поглощено 2,47 г Н на 100 г ЖОНВ. Гидрированный ЖОНВ был подвергнут дегидрированию на этом же катализаторе при температуре 330°С, при этом выделилось 7,32 г Н на 100 г ЖОНВ. Тепловой эффект реакции составил -60,2 кДж/моль Н.
Пример 20.
2
3
2
2
2
Смесь индол/пиридин/хинолин (25:25:50 по массе) в присутствии катализатора 2,0% масс. Pd/AlO гидрировали при температуре 150°С. По результатам проведенного процесса было поглощено 2,43 г Н на 100 г ЖОНВ. Гидрированный ЖОНВ был подвергнут дегидрированию на этом же катализаторе при температуре 320°С, при этом выделилось 7,38 г Н на 100 г ЖОНВ. Тепловой эффект реакции составил -61,1 кДж/моль Н.
Пример 21.
2
3
2
2
2
Смесь индол/фенантридин/хинолин (25:25:50 по массе) в присутствии катализатора 12,0% масс. Ni/AlO гидрировали при температуре 160°С. По результатам проведенного процесса было поглощено 2,48 г Н на 100 г ЖОНВ. Гидрированный ЖОНВ был подвергнут дегидрированию на этом же катализаторе при температуре 340°С, при этом выделилось 7,44 г Н на 100 г ЖОНВ. Тепловой эффект реакции составил -59,8 кДж/моль Н.
Пример 22.
2
3
2
2
2
Смесь карбазол/акридин (25:75 по массе) в присутствии катализатора 0,1% масс. Pt/AlO гидрировали при температуре 150°С. По результатам проведенного процесса было поглощено 2,48 г Н на 100 г ЖОНВ. Гидрированный ЖОНВ был подвергнут дегидрированию на этом же катализаторе при температуре 320°С, при этом выделилось 7,46 г Н на 100 г ЖОНВ. Тепловой эффект реакции составил -61,6 кДж/моль Н.
Пример 23.
2
3
2
2
2
Смесь карбазол/акридин (50:50 по массе) в присутствии катализатора 0,1% масс. Pd/AlO гидрировали при температуре 160°С. По результатам проведенного процесса было поглощено 2,46 г Н на 100 г ЖОНВ. Гидрированный ЖОНВ был подвергнут дегидрированию на этом же катализаторе при температуре 330°С, при этом выделилось 7,37 г Н на 100 г ЖОНВ. Тепловой эффект реакции составил -58,2 кДж/моль Н.
Пример 24.
2
3
2
2
2
Смесь карбазол/акридин (75:25 по массе) в присутствии катализатора 6,0% масс. Ni/AlO гидрировали при температуре 150°С. По результатам проведенного процесса было поглощено 2,38 г Н на 100 г ЖОНВ. Гидрированный ЖОНВ был подвергнут дегидрированию на этом же катализаторе при температуре 340°С, при этом выделилось 7,20 г Н на 100 г ЖОНВ. Тепловой эффект реакции составил -54,7 кДж/моль Н.
Пример 25.
2
3
2
2
2
Смесь карбазол/пиридин (25:75 по массе) в присутствии катализатора 0,6% масс. Pt/AlO гидрировали при температуре 160°С. По результатам проведенного процесса было поглощено 2,46 г Н на 100 г ЖОНВ. Гидрированный ЖОНВ был подвергнут дегидрированию на этом же катализаторе при температуре 350°С, при этом выделилось 7,28 г Н на 100 г ЖОНВ. Тепловой эффект реакции составил -62,1 кДж/моль Н.
Пример 26.
2
3
2
2
2
Смесь карбазол/пиридин (50:50 по массе) в присутствии катализатора 0,4% масс. Pd/AlO гидрировали при температуре 110°С. По результатам проведенного процесса было поглощено 2,43 г Н на 100 г ЖОНВ. Гидрированный ЖОНВ был подвергнут дегидрированию на этом же катализаторе при температуре 330°С, при этом выделилось 7,20 г Н на 100 г ЖОНВ. Тепловой эффект реакции составил -58,5 кДж/моль Н.
Пример 27.
2
3
2
2
2
Смесь карбазол/пиридин (75:25 по массе) в присутствии катализатора 8,0% масс. Ni/AlO гидрировали при температуре 130°С. По результатам проведенного процесса было поглощено 2,37 г Н на 100 г ЖОНВ. Гидрированный ЖОНВ был подвергнут дегидрированию на этом же катализаторе при температуре 350°С, при этом выделилось 7,19 г Н на 100 г ЖОНВ. Тепловой эффект реакции составил -54,8 кДж/моль Н.
Пример 28.
2
3
2
2
2
Смесь карбазол/фенантридин (25:75 по массе) в присутствии катализатора 1,2/1,2% масс. Pt-Pd/АlО гидрировали при температуре 150°С. По результатам проведенного процесса было поглощено 2,51 г Н на 100 г ЖОНВ. Гидрированный ЖОНВ был подвергнут дегидрированию на этом же катализаторе при температуре 320°С, при этом выделилось 7,56 г Н на 100 г ЖОНВ. Тепловой эффект реакции составил -58,0 кДж/моль Н.
Пример 29.
2
3
2
2
2
Смесь карбазол/фенантридин (50:50 по массе) в присутствии катализатора 1,4% масс. Pd/AlO гидрировали при температуре 160°С. По результатам проведенного процесса было поглощено 2,45 г Н на 100 г ЖОНВ. Гидрированный ЖОНВ был подвергнут дегидрированию на этом же катализаторе при температуре 340°С, при этом выделилось 7,31 г Н на 100 г ЖОНВ. Тепловой эффект реакции составил -55,8 кДж/моль Н.
Пример 30.
2
3
2
2
2
Смесь карбазол/фенантридин (75:25 по массе) в присутствии катализатора 10,0% масс. Ni/AlO гидрировали при температуре 110°С. По результатам проведенного процесса было поглощено 2,38 г Н на 100 г ЖОНВ. Гидрированный ЖОНВ был подвергнут дегидрированию на этом же катализаторе при температуре 350°С, при этом выделилось 7,21 г Н на 100 г ЖОНВ. Тепловой эффект реакции составил -53,4 кДж/моль Н.
Пример 31.
2
3
2
2
2
Смесь карбазол/хинолин (25:75по массе) в присутствии катализатора 2,0% масс. Pt/AlO гидрировали при температуре 120°С. По результатам проведенного процесса было поглощено 2,50 г Н на 100 г ЖОНВ. Гидрированный ЖОНВ был подвергнут дегидрированию на этом же катализаторе при температуре 330°С, при этом выделилось 7,46 г Н на 100 г ЖОНВ. Тепловой эффект реакции составил -59,3 кДж/моль Н.
Пример 32.
2
3
2
2
2
Смесь карбазол/хинолин (50:50 по массе) в присутствии катализатора 2,0% масс. Pd/AlO гидрировали при температуре 150°С. По результатам проведенного процесса было поглощено 2,43 г Н на 100 г ЖОНВ. Гидрированный ЖОНВ был подвергнут дегидрированию на этом же катализаторе при температуре 320°С, при этом выделилось 7,26 г Н на 100 г ЖОНВ. Тепловой эффект реакции составил -56,7 кДж/моль Н.
Пример 33.
2
3
2
2
2
Смесь карбазол/хинолин (75:25 по массе) в присутствии катализатора 12,0% масс. Ni/AlO гидрировали при температуре 160°С. По результатам проведенного процесса было поглощено 2,41 г Н на 100 г ЖОНВ. Гидрированный ЖОНВ был подвергнут дегидрированию на этом же катализаторе при температуре 340°С, при этом выделилось 7,14 г Н на 100 г ЖОНВ. Тепловой эффект реакции составил -53,9 кДж/моль Н.
Пример 34.
2
3
2
2
2
Смесь карбазол/акридин/пиридин (25:25:50 по массе) в присутствии катализатора 0,4/1,6% масс. Pt-Pd/AlO гидрировали при температуре 110°С. По результатам проведенного процесса было поглощено 2,44 г Н на 100 г ЖОНВ. Гидрированный ЖОНВ был подвергнут дегидрированию на этом же катализаторе при температуре 330°С, при этом выделилось 7,44 г Н на 100 г ЖОНВ. Тепловой эффект реакции составил -61,9 кДж/моль Н.
Пример 35.
2
3
2
2
2
Смесь карбазол/акридин/фенантридин (25:25:50 по массе) в присутствии катализатора 8,0% масс. Ni/AlO гидрировали при температуре 130°С. По результатам проведенного процесса было поглощено 2,51 г Н на 100 г ЖОНВ. Гидрированный ЖОНВ был подвергнут дегидрированию на этом же катализаторе при температуре 350°С, при этом выделилось 7,56 г Н на 100 г ЖОНВ. Тепловой эффект реакции составил -59,2 кДж/моль Н.
Пример 36.
2
3
2
2
2
Смесь карбазол/акридин/хинолин (25:25:50 по массе) в присутствии катализатора 1,2% масс. Pt/AlO гидрировали при температуре 150°С. По результатам проведенного процесса было поглощено 2,48 г Н на 100 г ЖОНВ. Гидрированный ЖОНВ был подвергнут дегидрированию на этом же катализаторе при температуре 320°С, при этом выделилось 7,43 г Н на 100 г ЖОНВ. Тепловой эффект реакции составил -60,1 кДж/моль Н.
Пример 37.
2
3
2
2
2
Смесь карбазол/фенантридин/хинолин (25:25:50 по массе) в присутствии катализатора 1,4% масс. Pd/AlO гидрировали при температуре 160°С. По результатам проведенного процесса было поглощено 2,51 г Н на 100 г ЖОНВ. Гидрированный ЖОНВ был подвергнут дегидрированию на этом же катализаторе при температуре 340°С, при этом выделилось 7,49 г Н на 100 г ЖОНВ. Тепловой эффект реакции составил -58,9 кДж/моль Н.